(57)【要約】【課題】液相法により顔料粒子を生成させる際の粒子の二次凝集を抑制しうる有機顔料粒子の製造方法を提供する。【解決手段】良溶媒に有機顔料を溶解した溶液と、該溶媒と相溶する前記有機顔料の貧溶媒とを混合し、この混合液中で有機顔料ナノ粒子を生成させるに当り、前記混合液中に（１）含窒素高分子化合物と、（２）下記ＡおよびＢ群からなる化合物群より選ばれる少なくとも１種の化合物とを含有させ有機顔料ナノ粒子を生成させる有機顔料粒子の製造方法。  Ａ群：所定の化合物  Ｂ群：酸性基を有する高分子化合物【選択図】なし【特許請求の範囲】
【請求項１】
良溶媒に有機顔料を溶解した溶液と、該溶媒と相溶する前記有機顔料の貧溶媒とを混合し、この混合液中で有機顔料ナノ粒子を生成させるに当り、前記混合液中に（１）含窒素高分子化合物と、（２）下記ＡおよびＢ群からなる化合物群より選ばれる少なくとも１種の化合物とを含有させ有機顔料ナノ粒子を生成させることを特徴とする、有機顔料粒子の製造方法。
［Ａ群：ａ．下記一般式（Ｉ）で表される化合物、またはｂ．下記一般式（ＩＩ）で表されるアミン類および／またはアルコール類（ｂ−１）とアミノ基を有する有機色素（ｂ−２）と塩化シアヌル（ｂ−３）とを反応させて得られる化合物］
【化１】
2007023169.tif 000019
（一般式（Ｉ）中、Ａは、Ｘ−Ｙとともにアゾ色素を形成しうる成分を表す。Ｘは単結合又は−Ｘ1−Ｘ2−で表される基を表し、Ｘ1は炭素原子数６〜２０のアリーレン基を表し、Ｘ2は−ＣＯ−、―ＮＲc−（Ｒcは炭素原子数が１〜５のアルキル基または水素原子）、−Ｏ−、−Ｓ−、−ＳＯ−、−ＳＯ2−及びそれらの組み合わせからなる群より選ばれる二価の連結基を表す。Ｘ1で表されるアリーレン基はさらに置換基を有していてもよい。Ｙは−Ｙ1−（Ｙ2−Ｙ3−ＮＲ２）ａで表される基を表し、Ｙ1は２価または３価の芳香族基（炭素原子数６〜２０）を表し、Ｙ2はＸ2と同じ意味の基を表し、Ｙ3は−｛Ｃ（Ｒ１１）（Ｒ１２）｝ｋ−を表し、Ｒ１１およびＲ１２はそれぞれ水素原子又は炭素原子数１〜５のアルキル基を表し、ｋは１〜１０の整数を表す。Ｙ１で表される芳香族基はさらに置換基を有していてもよい。−ＮＲ２は低級アルキルアミノ基または窒素原子を含む５乃至６員飽和ヘテロ環を表し、ａは１または２を表す。）
【化２】
2007023169.tif 000020
（一般式（ＩＩ）中、Ｂはアミノ基または水酸基を表し、ｘは１〜６の整数を表し、Ｒ１およびＲ２はそれぞれ独立に置換もしくは無置換のアルキル基、またはＲ１とＲ２とが連結した含窒素へテロ環を表す。）
［Ｂ群：酸性基を有する高分子化合物］
【請求項２】
（１）含窒素高分子化合物と、（２）ＡおよびＢ群からなる前記化合物群より選ばれる少なくとも１種の化合物とを、有機顔料の良溶媒に含有させることを特徴とする、請求項１に記載の有機顔料粒子の製造方法。
【請求項３】
前記貧溶媒が体積比で水を５０％以上含むことを特徴とする、請求項１または２に記載の有機顔料粒子の製造方法。
【請求項４】
前記良溶媒がスルホキシド系溶媒、アミド系溶媒、またはそれらの混合物を体積比で５０％以上含むことを特徴とする請求項１〜３のいずれか１項に記載の有機顔料粒子の製造方法。
【請求項５】
前記混合液中に前記Ｂ群より選ばれる化合物を含み、かつＢ群より選ばれる該化合物の酸性基がカルボキシル基であることを特徴とする、請求項１〜４のいずれか１項に記載の有機顔料粒子の製造方法。
【請求項６】
前記混合液中に前記Ｂ群より選ばれる化合物を含み、かつＢ群より選ばれる該化合物が、（１）カルボキシル基を有する化合物から導かれた繰り返し単位の少なくとも１種および（２）カルボン酸エステルを有する化合物から導かれた繰り返し単位の少なくとも１種を含有する共重合化合物であることを特徴とする、請求項１〜５に記載の有機顔料粒子の製造方法。
【請求項７】
前記混合液中に前記Ａ群より選ばれる化合物を含み、かつＡ群より選ばれる該化合物が、前記一般式（Ｉ）で表される化合物であることを特徴とする、請求項１〜６のいずれか１項に記載の有機顔料粒子の製造方法。
【請求項８】
前記含窒素高分子化合物と、前記Ａ群より選ばれる少なくとも１種の化合物と、前記Ｂ群より選ばれる少なくとも１種の化合物とを、前記混合液中に含有させることを特徴とする、請求項１〜７のいずれか１項に記載の有機顔料粒子の製造方法。
【発明の詳細な説明】
【技術分野】
【０００１】
本発明は有機顔料粒子の製造方法に関し、特に再沈法による顔料粒子製造時の粒子の二次凝集を抑制する有機顔料粒子の製造方法に関する。
【背景技術】
【０００２】
近年、粒子を小サイズ化する取り組みが進められている。特に、粉砕法、析出法などでは製造することが困難なナノメートルサイズ（例えば、１０〜１００ｎｍの範囲）にまで小サイズ化する研究が進められている。さらに、ナノメートルサイズに小サイズ化した上で、しかも単分散性（本発明において、単分散性とは粒径が揃っている度合いをいう。）の高い粒子とすることが試みられている。
このようなナノメートルサイズの微粒子の大きさは、より大きなバルク粒子や、より小さな分子や原子と異なり、その中間に位置する。したがって、従来予想できなかった新たな特性を引き出しうることが指摘されている。しかも、この単分散性を高くできれば、その特性を安定化することも可能である。このようなナノ粒子のもつ可能性はさまざまな分野で期待され、生化学、新規材料、電子素子、発光表示素子、印刷、医療などの広い分野で研究が盛んになりつつある。
特に、有機化合物からなる有機ナノ粒子は、有機化合物自体が多様性を有するため、機能性材料としてのそのポテンシャルは高い。
【０００３】
有機ナノ粒子のなかでも有機顔料についてみると、例えば、塗料、印刷インク、電子写真用トナー、インクジェットインク、カラーフィルター等を用途として挙げることができ、今や、生活上欠くことができない重要な化合物となっている。なかでも高性能が要求され、実用上特に重要なものとしては、インクジェットインク用顔料およびカラーフィルター用顔料が挙げられる。
インクジェット用インクの色材については、従来、染料が用いられてきたが、耐水性や耐光性の面で問題があり、それを改良するために顔料が用いられるようになってきている。顔料インクにより得られた画像は、染料系のインクによる画像に較べて耐光性、耐水性に優れるという利点を有する。しかしながら、紙表面の空隙に染み込むことが可能なナノメートルサイズで単分散性を高くすることは難しく、紙への密着性に劣るという問題がある。
また、デジタルカメラの高画素化に伴い、ＣＣＤセンサーなどの光学素子や表示素子に用いるカラーフィルターの薄層化が望まれている。カラーフィルターには有機顔料が用いられているが、フィルターの厚さは有機顔料の粒子径に大きく依存するため、ナノメートルサイズレベルで、しかも単分散で安定な微粒子の製造が望まれている。また、インクジェットインク用顔料およびカラーフィルター用顔料は、粒径が小さくなるほど光学特性は良くなるものの、耐光性は低下すると考えられるため、単分散性を保ちつつナノメートルサイズでの粒径を制御する技術が望まれている。
【０００４】
有機ナノ粒子の製造に関しては、気相法（不活性ガス雰囲気下で試料を昇華させ、粒子を基板上に回収する方法）、液相法（例えば、良溶媒に溶解した試料を攪拌条件や温度を制御した貧溶媒に注入することにより、ナノ粒子を得る再沈法）、レーザーアブレーション法（溶液中に分散させた試料に、レーザーを照射しアブレーションさせることにより粒子を微細化する方法）などが研究されている。また、これらの方法により、所望のサイズで単分散化を試みた製造例が報告されている。（特許文献１〜３など参照）。
中でも再沈法は、簡易性および生産性に優れた有機ナノ粒子の製造法として注目されているが、貧溶媒中で粒子が形成された際に粒子同士が接触し、凝集してしまう。これに対し、分散剤を用いた例もあるが、所望の一次粒子径の粒子を得られているものの、凝集を抑制できず、その性能を十分に発揮させることができないという問題点があった（特許文献４など参照）。
【０００５】
【特許文献１】特表２００２−９２７００号公報
【特許文献２】特開平６−７９１６８号公報
【特許文献３】特開２００４−９１５６０号公報
【特許文献４】特開２００３−２６９７２号公報
【発明の開示】
【発明が解決しようとする課題】
【０００６】
本発明は、液相法により顔料粒子を生成させる際の粒子の二次凝集を抑制しうる有機顔料粒子の製造方法の提供を目的とする。
【課題を解決するための手段】
【０００７】
上記課題は下記の手段により達成された。
＜１＞良溶媒に有機顔料を溶解した溶液と、該溶媒と相溶する前記有機顔料の貧溶媒とを混合し、この混合液中で有機顔料ナノ粒子を生成させるに当り、前記混合液中に（１）含窒素高分子化合物と、（２）下記ＡおよびＢ群からなる化合物群より選ばれる少なくとも１種の化合物とを含有させ有機顔料ナノ粒子を生成させることを特徴とする、有機顔料粒子の製造方法。
［Ａ群：ａ．下記一般式（Ｉ）で表される化合物、またはｂ．下記一般式（ＩＩ）で表されるアミン類および／またはアルコール類（ｂ−１）とアミノ基を有する有機色素（ｂ−２）と塩化シアヌル（ｂ−３）とを反応させて得られる化合物］
【０００８】
【化１】
2007023169.tif 000002
（一般式（Ｉ）中、Ａは、Ｘ−Ｙとともにアゾ色素を形成しうる成分を表す。Ｘは単結合又は−Ｘ1−Ｘ2−で表される基を表し、Ｘ1は炭素原子数６〜２０のアリーレン基を表し、Ｘ2は−ＣＯ−、―ＮＲa−（Ｒaは炭素原子数が１〜５のアルキル基または水素原子）、−Ｏ−、−Ｓ−、−ＳＯ−、−ＳＯ2−及びそれらの組み合わせからなる群より選ばれる二価の連結基を表す。Ｘ1で表されるアリーレン基はさらに置換基を有していてもよい。Ｙは−Ｙ1−（Ｙ2−Ｙ3−ＮＲ２）ａで表される基を表し、Ｙ1は２価または３価の芳香族基（炭素原子数６〜２０）を表し、Ｙ2はＸ2と同じ意味の基を表し、Ｙ3は−｛Ｃ（Ｒ１１）（Ｒ１２）｝ｋ−を表し、Ｒ１１およびＲ１２はそれぞれ水素原子又は炭素原子数１〜５のアルキル基を表し、ｋは１〜１０の整数を表す。Ｙ１で表される芳香族基はさらに置換基を有していてもよい。−ＮＲ２は低級アルキルアミノ基または窒素原子を含む５乃至６員飽和ヘテロ環を表し、ａは１または２を表す。）
【０００９】
【化２】
2007023169.tif 000003
（一般式（ＩＩ）中、Ｂはアミノ基または水酸基を表し、ｘは１〜６の整数を表し、Ｒ１およびＲ２はそれぞれ独立に置換もしくは無置換のアルキル基、またはＲ１とＲ２とが連結した含窒素へテロ環を表す。）
［Ｂ群：酸性基を有する高分子化合物］
＜２＞（１）含窒素高分子化合物と、（２）ＡおよびＢ群からなる前記化合物群より選ばれる少なくとも１種の化合物とを、有機顔料の良溶媒に含有させることを特徴とする、＜１＞に記載の有機顔料粒子の製造方法。
＜３＞前記貧溶媒が体積比で水を５０％以上含むことを特徴とする、＜１＞または＜２＞に記載の有機顔料粒子の製造方法。
＜４＞前記良溶媒がスルホキシド系溶媒、アミド系溶媒、またはそれらの混合物を体積比で５０％以上含むことを特徴とする＜１＞〜＜３＞のいずれか１項に記載の有機顔料粒子の製造方法。
＜５＞前記混合液中に前記Ｂ群より選ばれる化合物を含み、かつＢ群より選ばれる該化合物の酸性基がカルボキシル基であることを特徴とする、＜１＞〜＜４＞のいずれか１項に記載の有機顔料粒子の製造方法。
＜６＞前記混合液中に前記Ｂ群より選ばれる化合物を含み、かつＢ群より選ばれる該化合物が、（１）カルボキシル基を有する化合物から導かれた繰り返し単位の少なくとも１種および（２）カルボン酸エステルを有する化合物から導かれた繰り返し単位の少なくとも１種を含有する共重合化合物であることを特徴とする、＜１＞〜＜５＞に記載の有機顔料粒子の製造方法。
＜７＞前記混合液中に前記Ａ群より選ばれる化合物を含み、かつＡ群より選ばれる該化合物が、前記一般式（ＩＩ）で表される化合物であることを特徴とする、＜１＞〜＜６＞のいずれか１項に記載の有機顔料粒子の製造方法。
＜８＞前記含窒素高分子化合物と、前記Ａ群より選ばれる少なくとも１種の化合物と、前記Ｂ群より選ばれる少なくとも１種の化合物とを、前記混合液中に含有させることを特徴とする、＜１＞〜＜７＞のいずれか１項に記載の有機顔料粒子の製造方法。
【発明の効果】
【００１０】
本発明の有機顔料粒子の製造方法によれば、再沈法による顔料粒子製造時の粒子の二次凝集を抑制することができる。
【発明を実施するための最良の形態】
【００１１】
本発明の有機顔料粒子の製造方法は、良溶媒に溶解した有機顔料を、好ましくは攪拌条件や温度を制御して、貧溶媒に注入することにより、有機顔料粒子を得る再沈法に関するものであり、この原理を産業で利用するための応用技術、それを用いた製品および製造方法に関する。以下、本発明について詳細に説明する。
【００１２】
本発明に用いられる有機顔料は、色相的に限定されるものではない。詳しくは、ペリレン、ペリノン、キナクリドン、キナクリドンキノン、アントラキノン、アントアントロン、ベンズイミダゾロン、ジスアゾ縮合、ジスアゾ、アゾ、インダントロン、フタロシアニン、トリアリールカルボニウム、ジオキサジン、アミノアントラキノン、ジケトピロロピロール、チオインジゴ、イソインドリン、イソインドリノン、ピラントロンもしくはイソビオラントロン系顔料、またはそれらの混合物などである。
【００１３】
更に詳しくは、たとえば、 Ｃ．Ｉ．ピグメントレッド１９０（Ｃ．Ｉ．番号７１１４
０）、Ｃ．Ｉ．ピグメントレッド２２４（Ｃ．Ｉ．番号７１１２７）、Ｃ．Ｉ．ピグメントバイオレット２９（Ｃ．Ｉ．番号７１１２９）等のペリレン系顔料、Ｃ．Ｉ．ピグメントオレンジ４３（Ｃ．Ｉ．番号７１１０５）、もしくはＣ．Ｉ．ピグメントレッド１９４（Ｃ．Ｉ．番号７１１００）等のペリノン系顔料、Ｃ．Ｉ．ピグメントバイオレット１９（Ｃ．Ｉ．番号７３９００）、Ｃ．Ｉ．ピグメントバイオレット４２、Ｃ．Ｉ．ピグメントレッド１２２（Ｃ．Ｉ．番号７３９１５）、Ｃ．Ｉ．ピグメントレッド１９２、Ｃ．Ｉ．ピグメントレッド２０２（Ｃ．Ｉ．番号７３９０７）、Ｃ．Ｉ．ピグメントレッド２０７（Ｃ．Ｉ．番号７３９００、７３９０６）、もしくはＣ．Ｉ．ピグメントレッド２０９（Ｃ．Ｉ．番号７３９０５）のキナクリドン系顔料、Ｃ．Ｉ．ピグメントレッド２０６（Ｃ．Ｉ．番号７３９００／７３９２０）、Ｃ．Ｉ．ピグメントオレンジ４８（Ｃ．Ｉ．番号７３９００／７３９２０）、もしくはＣ．Ｉ．ピグメントオレンジ４９（Ｃ．Ｉ．番号７３９００／７３９２０）等のキナクリドンキノン系顔料、Ｃ．Ｉ．ピグメントイエロー１４７（Ｃ．Ｉ．番号６０６４５）等のアントラキノン系顔料、Ｃ．Ｉ．ピグメントレッド１６８（Ｃ．Ｉ．番号５９３００）等のアントアントロン系顔料、Ｃ．Ｉ．ピグメントブラウン２５（Ｃ．Ｉ．番号１２５１０）、Ｃ．Ｉ．ピグメントバイオレット３２（Ｃ．Ｉ．番号１２５１７）、Ｃ．Ｉ．ピグメントイエロー１８０（Ｃ．Ｉ．番号２１２９０）、Ｃ．Ｉ．ピグメントイエロー１８１（Ｃ．Ｉ．番号１１７７７）
、Ｃ．Ｉ．ピグメントオレンジ６２（Ｃ．Ｉ．番号１１７７５）、もしくはＣ．Ｉ．ピグメントレッド１８５（Ｃ．Ｉ．番号１２５１６）等のベンズイミダゾロン系顔料、Ｃ．Ｉ．ピグメントイエロー９３（Ｃ．Ｉ．番号２０７１０）、Ｃ．Ｉ．ピグメントイエロー９４（Ｃ．Ｉ．番号２００３８）、Ｃ．Ｉ．ピグメントイエロー９５（Ｃ．Ｉ．番号２００３４）、Ｃ．Ｉ．ピグメントイエロー１２８（Ｃ．Ｉ．番号２００３７）、Ｃ．Ｉ．ピグメントイエロー１６６（Ｃ．Ｉ．番号２００３５）、Ｃ．Ｉ．ピグメントオレンジ３４（Ｃ．Ｉ．番号２１１１５）、Ｃ．Ｉ．ピグメントオレンジ１３（Ｃ．Ｉ．番号２１１１０）、Ｃ．Ｉ．ピグメントオレンジ３１（Ｃ．Ｉ．番号２００５０）、Ｃ．Ｉ．ピグメントレッド１４４（Ｃ．Ｉ．番号２０７３５）、Ｃ．Ｉ．ピグメントレッド１６６（Ｃ．Ｉ．番号２０７３０）、Ｃ．Ｉ．ピグメントレッド２２０（Ｃ．Ｉ．番号２００５５）、Ｃ．Ｉ．ピグメントレッド２２１（Ｃ．Ｉ．番号２００６５）、Ｃ．Ｉ．ピグメントレッド２４２（Ｃ．Ｉ．番号２００６７）、Ｃ．Ｉ．ピグメントレッド２４８、Ｃ．Ｉ．ピグメントレッド２６２、もしくはＣ．Ｉ．ピグメントブラウン２３（Ｃ．Ｉ．番号２００６０）等のジスアゾ縮合系顔料、Ｃ．Ｉ．ピグメントイエロー１３（Ｃ．Ｉ．番号２１１００）、Ｃ．Ｉ．ピグメントイエロー８３（Ｃ．Ｉ．番号２１１０８）、もしくはＣ．Ｉ．ピグメントイエロー１８８（Ｃ．Ｉ．番号２１０９４）等のジスアゾ系顔料、
Ｃ．Ｉ．ピグメントレッド１８７（Ｃ．Ｉ．番号１２４８６）、Ｃ．Ｉ．ピグメントレッド１７０（Ｃ．Ｉ．番号１２４７５）、Ｃ．Ｉ．ピグメントイエロー７４（Ｃ．Ｉ．番号１１７１４）、Ｃ．Ｉ．ピグメントイエロー１５０（Ｃ．Ｉ．番号４８５４５）、Ｃ．Ｉ．ピグメントレッド４８（Ｃ．Ｉ．番号１５８６５）、Ｃ．Ｉ．ピグメントレッド５３（Ｃ．Ｉ．番号１５５８５）、Ｃ．Ｉ．ピグメントオレンジ６４（Ｃ．Ｉ．番号１２７６０）、もしくはＣ．Ｉ．ピグメントレッド２４７（Ｃ．Ｉ．番号１５９１５）等のアゾ系顔料、Ｃ．Ｉ．ピグメントブルー６０（Ｃ．Ｉ．番号６９８００）等のインダントロン系顔料、Ｃ．Ｉ．ピグメントグリーン７（Ｃ．Ｉ．番号７４２６０）、Ｃ．Ｉ．ピグメントグリーン３６（Ｃ．Ｉ．番号７４２６５）、ピグメントグリーン３７（Ｃ．Ｉ．番号７４２５５）、ピグメントブルー１６（Ｃ．Ｉ．番号７４１００）、Ｃ．Ｉ．ピグメントブルー７５（Ｃ．Ｉ．番号７４１６０：２）、もしくは１５（Ｃ．Ｉ．番号７４１６０）等のフタロシアニン系顔料、Ｃ．Ｉ．ピグメントブルー５６（Ｃ．Ｉ．番号４２８００）、もしくはＣ．Ｉ．ピグメントブルー６１（Ｃ．Ｉ．番号４２７６５：１）等のトリアリールカルボニウム系顔料、Ｃ．Ｉ．ピグメントバイオレット２３（Ｃ．Ｉ．番号５１３１９）、もしくはＣ．Ｉ．ピグメントバイオレット３７（Ｃ．Ｉ．番号５１３４５）等のジオキサジン系顔料、Ｃ．Ｉ．ピグメントレッド１７７（Ｃ．Ｉ．番号６５３００）等のアミノアントラキノン系顔料、Ｃ．Ｉ．ピグメントレッド２５４（Ｃ．Ｉ．番号５６１１０）、Ｃ．Ｉ．ピグメントレッド２５５（Ｃ．Ｉ．番号５６１０５０）、Ｃ．Ｉ．ピグメントレッド２６４、Ｃ．Ｉ．ピグメントレッド２７２（Ｃ．Ｉ．番号５６１１５０）、Ｃ．Ｉ．ピグメントオレンジ７１、もしくはＣ．Ｉ．ピグメントオレンジ７３等のジケトピロロピロール系顔料、Ｃ．Ｉ．ピグメントレッド８８（Ｃ．Ｉ．番号７３３１２）等のチオインジゴ系顔料、Ｃ.Ｉ.ピグメントイエロー１３９（Ｃ．Ｉ．番号５６２９８）、Ｃ．Ｉ．ピグメントオレンジ６６（Ｃ．Ｉ．番号４８２１０）等のイソインドリン系顔料、Ｃ．Ｉ．ピグメントイエロー１０９（Ｃ．Ｉ．番号５６２８４）、もしくはＣ．Ｉ.ピグメントオレンジ６１（Ｃ．Ｉ．番号１１２９５）等のイソインドリノン系顔料、Ｃ．Ｉ．ピグメントオレンジ４０（Ｃ．Ｉ．番号５９７００）、もしくはＣ．Ｉ．ピグメントレッド２１６（Ｃ．Ｉ．番号５９７１０）等のピラントロン系顔料、またはＣ．Ｉ．ピグメントバイオレット３１（６００１０）等のイソビオラントロン系顔料が挙げられる。
本発明の有機顔料粒子の製造方法において、２種類以上の有機顔料または有機顔料の固溶体を組み合わせて用いることもできる。
【００１４】
[有機顔料粒子形成時の良溶媒]
次に、有機顔料粒子作製時の好ましい良溶媒について説明する。
良溶媒は用いる有機顔料を溶解することが可能で、有機顔料粒子作製時に用いる貧溶媒と相溶するもしくは均一に混ざるものであれば特に制限はない。有機顔料の良溶媒への溶解性は有機材料の溶解度が０．２質量％以上であることが好ましく、０．５質量％以上であることがより好ましい。この溶解度は酸性またはアルカリ性で溶解された場合の溶解度であってもよい。また、良溶媒と貧溶媒との相溶性もしくは均一混合性は、良溶媒の貧溶媒に対する溶解度が３０質量％以上であることが好ましく、５０質量％以上であることがより好ましい。
良溶媒としては、例えば、水系溶媒（例えば、水、または塩酸、水酸化ナトリウム水溶液）、アルコール系溶媒、アミド系溶媒、ケトン系溶媒、エーテル系溶媒、芳香族系溶媒、二硫化炭素、脂肪族系溶媒、ニトリル系溶媒、スルホキシド系溶媒、ハロゲン系溶媒、エステル系溶媒、イオン性液体、これらの混合溶媒などが挙げられ、水系溶媒、アルコール系溶媒、エステル系溶媒、スルホキシド系溶媒またはアミド系溶媒が好ましく、水系溶媒、スルホキシド系溶媒またはアミド系溶媒がより好ましく、スルホキシド系溶媒またはアミド系溶媒が特に好ましい。
アルコール系溶媒としては、例えば、メタノール、エタノール、イソプロピルアルコール、ｎ−プロピルアルコール、１−メトキシ−２−プロパノールなどが挙げられる。アミド系溶媒としては、例えば、Ｎ，Ｎ−ジメチルホルムアミド、１−メチル−２−ピロリドン、２−ピロリジノン、１，３−ジメチル−２−イミダゾリジノン、２−ピロリジノン、ε−カプロラクタム、ホルムアミド、Ｎ−メチルホルムアミド、アセトアミド、Ｎ−メチルアセトアミド、Ｎ，Ｎ−ジメチルアセトアミド、Ｎ−メチルプロパンアミド、ヘキサメチルホスホリックトリアミドなどが挙げられる。ケトン系溶媒としては、例えば、アセトン、メチルエチルケトン、メチルイソブチルケトン、シクロヘキサノンが挙げられる。エーテル系溶媒としては、例えば、ジメチルエーテル、ジエチルエーテル、テトラヒドロフランなどが挙げられる。芳香族系溶媒としては、例えば、ベンゼン、トルエンなどが挙げられる。脂肪族系溶媒としては、例えば、ヘキサンなどが挙げられる。ニトリル系溶媒としては、例えば、アセトニトリルなどが挙げられる。スルホキシド系溶媒としては、例えば、ジメチルスルホキシド、ジエチルスルホキシド、ヘキサメチレンスルホキシド、スルホランなどが挙げられる。ハロゲン系溶媒としては、例えば、ジクロロメタン、トリクロロエチレンなどが挙げられる。エステル系溶媒としては、例えば、酢酸エチル、乳酸エチル、２−（１−メトキシ）プロピルアセテートなどが挙げられる。イオン性液体としては、例えば、１−ブチル−３−メチルイミダゾリウムとＰＦ６−との塩などが挙げられる。
また、良溶媒に有機顔料を溶解した有機顔料溶液の濃度としては、溶解時の条件における有機顔料の良溶媒に対する飽和濃度乃至これの１／１００程度の範囲が望ましい。
有機顔料溶液の調製条件は、有機顔料溶液の調製条件に特に制約はなく、常圧から亜臨界、超臨界条件の範囲を選択できる。常圧での温度は−１０〜１５０℃が好ましく、−５〜１３０℃がより好ましく、０〜１００℃が特に好ましい。
【００１５】
本発明の有機顔料の製造方法において、有機顔料は良溶媒中に均一に溶解され、酸性でもしくはアルカリ性で溶解することも好ましい。一般に分子内にアルカリ性で解離可能な基を有する顔料の場合はアルカリ性が、アルカリ性で解離する基が存在せず、プロトンが付加しやすい窒素原子を分子内に多く有するときは酸性が用いられる。例えば、キナクリドン、ジケトピロロピロール、ジスアゾ縮合系顔料はアルカリ性で、フタロシアニン系顔料は酸性で溶解される。
【００１６】
アルカリ性で溶解させる場合に用いられる塩基は、水酸化リチウム、水酸化ナトリウム、水酸化カリウム、水酸化カルシウム、もしくは水酸化バリウムなどの無機塩基、またはトリアルキルアミン、ジアザビシクロウンデセン（ＤＢＵ）、金属アルコキシドなどの有機塩基であるが、好ましくは無機塩基である。
【００１７】
使用される塩基の量は、顔料を均一に溶解可能な量であり、特に限定されないが、無機塩基の場合、好ましくは有機顔料に対して１．０〜３０モル当量であり、より好ましくは１．０〜２５モル当量であり、さらに好ましくは１．０〜２０モル当量である。有機塩基の場合、好ましくは有機顔料に対して１．０〜１００モル当量であり、より好ましくは５．０〜１００モル当量であり、さらに好ましくは２０〜１００モル当量である。
【００１８】
酸性で溶解させる場合に用いられる酸は、硫酸、塩酸、もしくは燐酸などの無機酸、または酢酸、トリフルオロ酢酸、シュウ酸、メタンスルホン酸、もしくはトリフルオロメタンスルホン酸などの有機酸であるが好ましくは無機酸である。特に好ましくは硫酸である。使用される酸の量は、有機顔料を均一に溶解可能な量であり、特に限定されないが、塩基に比べて過剰量用いられる場合が多い。無機酸および有機酸の場合を問わず、好ましくは有機顔料に対して３〜５００モル当量であり、より好ましくは１０〜５００モル当量であり、さらに好ましくは３０〜２００モル当量である。
【００１９】
[有機顔料粒子形成時の貧溶媒]
次に、有機顔料粒子作成時の好ましい貧溶媒について説明する。
貧溶媒は用いる有機顔料を溶解せず、有機顔料粒子作製時に用いる良溶媒と相溶する、あるいは均一に混ざるものであれば特に制約はない。有機材料の貧溶媒としては、有機材料の溶解度が０．０２質量％以下であることが好ましく、０．０１質量％以下であることがより好ましい。貧溶媒と良溶媒との相溶性もしくは均一混合性の好ましい範囲は前述のとおりである。
貧溶媒としては、例えば、水系溶媒（例えば、水、または塩酸、水酸化ナトリウム水溶液）、アルコール系溶媒、ケトン系溶媒、エーテル系溶媒、芳香族系溶媒、二硫化炭素、脂肪族系溶媒、ニトリル系溶媒、ハロゲン系溶媒、エステル系溶媒、イオン性液体、これらの混合溶媒などが挙げられ、水系溶媒、アルコール系溶媒またはエステル系溶媒が好ましい。
アルコール系溶媒としては、例えば、メタノール、エタノール、イソプロピルアルコール、ｎ−プロピルアルコール、１−メトキシ−２−プロパノールなどが挙げられる。ケトン系溶媒としては、例えば、アセトン、メチルエチルケトン、メチルイソブチルケトン、シクロヘキサノンが挙げられる。エーテル系溶媒としては、例えば、ジメチルエーテル、ジエチルエーテル、テトラヒドロフランなどが挙げられる。芳香族系溶媒としては、例えば、ベンゼン、トルエンなどが挙げられる。脂肪族系溶媒としては、例えば、ヘキサンなどが挙げられる。ニトリル系溶媒としては、例えば、アセトニトリルなどが挙げられる。ハロゲン系溶媒としては、例えば、ジクロロメタン、トリクロロエチレンなどが挙げられる。エステル系溶媒としては、例えば、酢酸エチル、乳酸エチル、２−（１−メトキシ）プロピルアセテートなどが挙げられる。イオン性液体としては、例えば、１−ブチル−３−メチルイミダゾリウムとＰＦ６−との塩などが挙げられる。
【００２０】
[有機顔料粒子形成時の添加剤]
本発明の有機顔料粒子の製造方法では、有機顔料溶液（またはその良溶媒）および貧溶媒の両方もしくは一方に、含窒素高分子化合物と、Ａ群およびＢ群から選ばれる少なくとも一種の化合物とを添加する。ただし、本発明の効果を妨げなければ、含窒素高分子化合物、Ａ群の化合物、および／またはＢ群の化合物を、有機顔料溶液や貧溶媒とは別系統で有機顔料粒子形成時に添加してもよい。
【００２１】
（含窒素高分子化合物）
本発明の有機顔料の製造方法に用いられる含窒素高分子化合物は、好ましくは、アミン、アミド、イミン、イミド、カルボジイミド、ヒドラジド、ウレタン等の基をその繰り返し構造体の中に有する分子量５００以上の重合体（重縮合体、重付加体）であり、分子量１０００〜４０００００のものであることがより好ましく、５０００〜８００００であることが特に好ましい。本発明において高分子の分子量とは、特に断らない限り、重量平均分子量をいう。高分子の分子量の測定方法としては、クロマトグラフィー法、粘度法、光散乱法、沈降速度法等が挙げられる。本発明では、特に断らない限りクロマトグラフィー法により測定した重量平均分子量を用いる。
【００２２】
含窒素高分子化合物としては、例えば、ポリβ−アラニン、ナイロン12、ナイロン４・６、ナイロン６、ナイロン６・６、ナイロン６・10、及びこれらの三元共重合体（６・６／６・10／６）等のポリアミド、ビニル基を有する化合物の重合で製造されるポリアリルアミン、ポリエチレンイミン、アクリルアミドあるいはメタクリルアミドの単独重合体、共重合体あるいは架橋体、例えばポリアクリルアミド、ポリメタクリルアミド、ポリビニルピロリドン、ポリ−４−ビニルピリジン等のビニル重合体および他のビニル化合物との共重合体、架橋体、4,4'−メチレンビス（フェニルイソシアネート）、トリレンジイソシアネート、イソフォロンジイソシアネート、1,6−ヘキサメチレンジイソシアネート等のジイソシアネート化合物と炭素原子数２〜４の低分子量ジオール及びポリテトラメチレングリコール、ポリエチレングリコール、ポリブチレンアジペートジオール等の高分子量ジオールから合成される種々のポリウレタン、ホルムアルデヒドとアミン化合物の重縮合で合成される尿素樹脂、メラミン樹脂、ベンゾグアナミン樹脂等のアミン重縮合物が挙げられる。
含窒素高分子の添加量は、顔料１００質量部に対して１〜１０００質量部が好ましく、３〜７００質量部がより好ましく、５〜５００質量部が特に好ましい。
【００２３】
（Ａ群の化合物）
次に、Ａ群の化合物について説明する。
Ａ群の化合物として、下記一般式（Ｉ）で表されるものが挙げられる。
【００２４】
【化３】
2007023169.tif 000004
一般式（Ｉ）中、Ａは、Ｘ−Ｙとともにアゾ色素を形成しうる成分を表す。Ｘは単結合又は−Ｘ1−Ｘ2−で表される基を表し、Ｘ1は炭素原子数６〜２０のアリーレン基（例えば、１，２−フェニレン基、１，３−フェニレン基、１，４−フェニレン基、１，４−ナフチレン基、１，５−ナフチレン基）を表し、Ｘ2は−ＣＯ−、―ＮＲa−（Ｒaは炭素原子数が１〜５のアルキル基または水素原子）、−Ｏ−、−Ｓ−、−ＳＯ−、−ＳＯ2−及びそれらの組み合わせからなる群より選ばれる二価の連結基を表す。Ｘ1で表されるアリーレン基はさらに置換基を有していてもよい。
Ｙは−Ｙ1−（Ｙ2−Ｙ3−ＮＲ２）ａで表される基を表し、Ｙ1は２価または３価の芳香族基（炭素原子数６〜２０）を表し、Ｙ2はＸ2と同じ意味の基を表し、Ｙ3は−｛Ｃ（Ｒ１１）（Ｒ１２）｝ｋ−を表し、Ｒ１１およびＲ１２は水素原子又は炭素原子数１〜５のアルキル基を表し、ｋは１〜１０の整数を表す。Ｙ１で表される芳香族基はさらに置換基を有していてもよい。
Ｘは、好ましくは下記構造式（Ｘ−１〜Ｘ−５）で表される二価の連結基から選択される基を表す。
【００２５】
【化４】
2007023169.tif 000005
【００２６】
前記Ａは、ジアゾニウム化合物とカップリングしてアゾ色素を形成しうる成分であれば、任意に選択することができる。以下に、前記Ａの具体例を示すが、本発明はこれらの具体例に何ら限定されるものではない。
【００２７】
【化５】
2007023169.tif 000006
【００２８】
Ｙは、好ましくは下記一般式(Ｉａ)で表される基を表す。
【００２９】
【化６】
2007023169.tif 000007
一般式(Ｉａ)中、Ｚは、低級アルキレン基を表す。Ｚは、−（ＣＨ２）ｂ−と表されるが、該ｂは１〜５の整数を表し、好ましくは２又は３を表す。−ＮＲ２は、低級アルキルアミノ基、又は窒素原子を含む５乃至６員飽和ヘテロ環を表す。該−ＮＲ２は、低級アルキルアミノ基を表す場合、−Ｎ（ＣｎＨ２ｎ＋１）２と表され、ｎは１〜４の整数を表し、好ましくは１又は２を表す。一方、該−ＮＲ２は、窒素原子を含む５乃至６員飽和ヘテロ環を表す場合、下記構造式で表されるヘテロ環が好ましい。
【００３０】
【化７】
2007023169.tif 000008
【００３１】
前記一般式(Ｉａ)における、Ｚ及び−ＮＲ２は、それぞれ、低級アルキル基、アルコキシ基を置換基として有していてもよい。ａは１又は２を表し、好ましくは２を表す。
【００３２】
Ａ群の化合物として、特開２０００−２３９５５４号公報に記載されたものも好ましく用いることができる。以下に、前記一般式(Ｉ)で表される化合物の具体例を示すが、本発明はこれらの具体例に何ら限定されるものではない。
【００３３】
【化８】
2007023169.tif 000009
【００３４】
【化９】
2007023169.tif 000010
【００３５】
【化１０】
2007023169.tif 000011
【００３６】
【化１１】
2007023169.tif 000012
【００３７】
さらに、Ａ群の化合物として、アミノ基を有する有機色素と塩化シアヌルと下記一般式（ＩＩ）で表されるアミン類および／またはアルコール類と反応させて得られる化合物が挙げられる。
【００３８】
【化１２】
2007023169.tif 000013
一般式（ＩＩ）中、Ｂはアミノ基または水酸基を表し、ｘは１〜６の整数を表し、Ｒ１およびＲ２はそれぞれ独立に置換もしくは無置換のアルキル基（好ましくは炭素原子数１〜５）、またはＲ１およびＲ２が連結して含窒素へテロ環（好ましくは炭素原子数２〜６）を表す。
アミノ基を有する有機色素と、塩化シアヌルと、一般式（Ｉ）で表されるアミン類および／またはアルコール類と反応させて得られる化合物として、例えば一般式（ＩＩａ）、（ＩＩｂ）、（ＩＩｃ）で表されるものなどが挙げられる。
【００３９】
【化１３】
2007023169.tif 000014
【００４０】
【化１４】
2007023169.tif 000015
【００４１】
【化１５】
2007023169.tif 000016
【００４２】
式中Ｑは有機色素の残基を表し、ｘは１〜６の整数を表し、ｙは１〜４の整数を表し、Ｒ１およびＲ２は一般式（ＩＩ）と同様である。
アミノ基を有する有機色素としては、一般に市販されている染料または顔料を使用することができる。例えば、アントラキノン系色素、アゾ系色素、フタロシアニン系色素、キナクリドン系色素、ジオキサジン系色素、アントラピリミジン系色素、アンサンスロン系色素、インダンスロン系色、フラバンスロン系色素、ピランスロン系色素、ぺリノン系色素、ペリレン系色素、チオインジゴ系色素などの顔料または染料である。
また例えば、ｐ−アミノアセトアニリドを通常の方法に従ってジアゾ化し、アゾ系染顔料の原料である各種カプラーにカップリングし、ついで通常の方法に従って加水分解することでアミノ基を有する有機色素を製造することができる。また、染顔料に通常の方法に従ってフタルイミドメチル基を導入し、ついで加水分解してアミノメチル基として原料として使用することもできる。その他種々の方法によってアミノ基を有する有機色素を製造し、原料として使用することができる。
【００４３】
アミノ基を有する有機色素と塩化シアヌルとの反応は、水、またはアセトン、ジオキサン、キシレン、ジメチルホルムアミド等の一般の有機溶剤を使用することができる。アミノ基を有する有機色素がスルホン基を有する場合、ナトリウム塩として水に溶解して、塩化シアヌルと反応させることができる。また触媒としてピリジン、トリエチルアミン等の通常の脱塩化水素触媒を使用した方が好ましい場合もある。
アミノ基を有する有機色素と塩化シアヌルとの反応では、シアヌル環の活性塩素は、一部残して、前記一般式（ＩＩ）で表されるアミン類および／またはアルコール類と反応させる。なお、シアヌル環の塩素がすべて有機色素のアミノ基と反応した化合物が一部副生して混入しても、本発明の効果を妨げなければよい。
【００４４】
アミノ基を有機色素と塩化シアヌルとの反応物を一般式（ＩＩ）で表されるアミン類および／またはアルコール類と反応させる場合も、水、またはアセトン、ジオキサン、キシレン、ジメチルホルムアルデヒド等の一般の有機溶剤を使用することができる。また炭酸ナトリウム、ピリジン、トリエチルアミン等の脱塩酸剤を使用した方が好ましい場合もある。アミノ基を有する有機色素と塩化シアヌルとの反応物を一般式（ＩＩ）で表されるアミン類および／またはアルコール類と反応させる場合、アミノ基を有する有機色素と塩化シアヌルとの反応物を取り出すことなく同一反応系で、一般式（ＩＩ）で表されるアミン類および／またはアルコール類を加えて製造するのが工業的には、最も有利である。なお、アミン類またはアルコール類をそれぞれ単独に反応させる必要はなく、アミン類とアルコール類を混合して同時に反応させてもよい。また、本発明の効果を妨げなければ、塩化シアヌル環の活性塩素が一部未反応で残つても、一部加水分解を受けて水酸基となった化合物が副生してもよい。
【００４５】
先に塩化シアヌルと一般式（ＩＩ）で表させるアミン類および／またはアルコール類とを反応させて、ついで一部残った活性塩素と有機色素のアミノ基と反応させることによって製造してもよい。また、染顔料の原料に先に塩化シアヌル環を導入し、最終的に得られる化合物を顔料分散剤として使用することもできる。例えば塩化シアヌルとｐ−アミノアセトアニリドと一般式（ＩＩ）で表されるアミン類とを反応させて、ついで通常の方法に従って加水分解して、べ一ス類を製造し、ジアゾ化して、通常のアゾ系染顔料のカツプラーとカツブリングすることにより顔料分散剤を得ることができる。
【００４６】
一般式（ＩＩ）で表されるアミン類としては、例えばＮ，Ｎ−ジメチルアミノエチルアミン、Ｎ，Ｎ−ジエチルアミノエチルアミン、Ｎ，Ｎ−ジブチルアミノエチルアミン、Ｎ，Ｎ−ジメチルアミノプロピルアミン、Ｎ，Ｎ−ジエチルアミノプロピルアミン、Ｎ，Ｎ−ジブチルアミノプロピルアミン、Ｎ，Ｎ−ジメチルアミノブチルアミン、Ｎ，Ｎ−ジエチルアミノブチルアミン、Ｎ，Ｎ−ジプロピルアミノブチルアミン、Ｎ，Ｎ−ジブチルアミノブチルアミン、Ｎ，Ｎ−ジイソブチルアミノペンチルアミン、Ｎ，Ｎ−ジエチルアミノペンチルアミン、Ｎ，Ｎ−ジエチルアミンヘキシルアミン、Ｎ−アミノメチルピペリジン、Ｎ−アミノエチルピペリジン、Ｎ−アミノプロピルピペピリジン、Ｎ−アミノエチルピロリジン、Ｎ−アミノプロピルピロリジン、Ｎ−アミノエチルピペリコン、Ｎ−アミノプロピルピペリコン、Ｎ−アミノエチルモルホリン、Ｎ−アミノブロピルモルホリン、Ｎ，Ｎ−メチル−ラウリルアミノプロピルアミン、Ｎ，Ｎ−ジオレイルアミノエチルアミン、Ｎ，Ｎ−ジステアリルアミノブチルアミンなどである。
【００４７】
一般式（ＩＩ）で表されるアルコール類としては、例えばＮ，Ｎ−ジメチルアミノメタール、Ｎ，Ｎ−ジメチルアミノエタノール、Ｎ，Ｎ−ジエチルアミノエタノール、Ｎ，Ｎ−ジブチルアミノエタノール、Ｎ，Ｎ−ジブチルアミノエタノール、Ｎ，Ｎ−ジブチルアミノプロパノール、Ｎ，Ｎ−ジエチルアミノブタノール、Ｎ，Ｎ−ジオレイルブタノール、Ｎ−ヒドロキシメチルピペリジン、Ｎ−ヒドロキシエチルピペリジン、Ｎ−ヒドロキシプロピルビペリジン、Ｎ−ヒドロキシエチルピペコリン、Ｎ−ヒドロキシプロピルピペコリン、Ｎ−ヒドロキシメチルピロリジン、Ｎ−ヒドロキシブチルピロリジン、Ｎ−ヒドロキシエチルモルホリン、Ｎ−ヒドロキシブチルモルホリンなどである。
【００４８】
アミノ基を有する有機色素と塩化シアヌルと下記一般式（ＩＩ）で表されるアミン類および／またはアルコール類とを反応させて得られる化合物は、一般に市販されている顔料に優れた分散効果を発揮しうる。例えば可溶性および不溶性アゾ顔料、縮合アゾ顔料等のアゾ系顔料、フタロシアニン系顔料、キナクリドン系顔料、イソインドリノン系顔料、ペリレン・ペリノン系顔料、ジオキサジン系顔料、建染染料系顔料、塩基性染料系顔料等の有機顔料およびカーボンブラック、酸化チタン、黄鉛、カドミウムイエロー、カドミウムレツド、弁柄、鉄黒、亜鉛華、紺青、群青等の無機顔料に用いることができる。また、特公平５−９４６９号公報に記載のものも好ましく用いることができる。
【００４９】
Ａ群の化合物の添加量は、顔料１００質量部に対して１〜１００質量部の範囲であることが好ましく、より好ましくは２〜７０質量部の範囲であり、特に好ましくは３〜５０質量部の範囲である。
【００５０】
（Ｂ群の化合物）
Ｂ群の酸性基を有する高分子化合物としては、ポリビニル硫酸カリウム、縮合ナフタレンスルホン酸およびこれらの塩等が挙げられるが、カルボキシル基を有する高分子化合物であることがより好ましく、（Ａ）カルボキシル基を有する化合物から導かれた繰り返し単位の少なくとも１種および（Ｂ）カルボン酸エステル基を有する化合物から導かれた繰り返し単位の少なくとも１種を含有する共重合化合物が特に好ましい。
カルボキシル基を有する高分子化合物としては、例えば、ポリアクリル酸、ポリメタクリル酸、側鎖にカルキシル基を有するセルロース誘導体およびこれらの塩等が挙げられる。好ましくは（１）カルボキシル基を有する化合物から導かれた繰り返し単位の少なくとも１種および（２）カルボン酸エステルを有する化合物から導かれた繰り返し単位の少なくとも１種を含有する共重合化合物であり、例えば、特開昭５９−４４６１５号公報、特公昭５４−３４３２７号公報、特公昭５８−１２５７７号公報、特公昭５４−２５９５７号公報、特開昭５９−５３８３６号公報及び特開昭５９−７１０４８号公報に記載されているようなメタクリル酸共重合体、アクリル酸共重合体、イタコン酸共重合体、クロトン酸共重合体、マレイン酸共重合体、部分エステル化マレイン酸共重合体等を挙げることができる。また、特に好ましい例として、米国特許第４１３９３９１号明細書に記載のアクリル酸−アクリル酸エステル共重合体、メタクリル酸−アクリル酸エステル共重合体、アクリル酸−メタクリル酸エステル共重合体、メタクリル酸−メタクリル酸エステル共重合体や、アクリル酸またはメタクリル酸と、アクリル酸エステルまたはメタクリル酸エステルと、他のモノマーの多元共重合体を挙げることができる。アクリル酸エステルとしては、例えば、ベンジルアクリレート、フェネチルアクリレート、３−フェニルプロピルアクリレートが挙げられる。メタクリル酸エステルとしては、例えば、ベンジルメタクリレート、フェネチルメタクリレート、または３−フェニルプロピルメタクリレートが挙げられる。
【００５１】
Ｂ群の高分子化合物中の酸性基の数に特に制限はないが、１分子中に含まれる繰り返し単位の数を１００とした時、酸性基を有する繰り返し単位が５〜１００であることが好ましく、１０〜１００であることがより好ましい。また、（１）カルボキシル基を有する化合物から導かれた繰り返し単位と、前記（２）カルボン酸エステル基を有する化合物から導かれた繰り返し単位との重合比率としていえば、繰り返し単位（１）のモル％が５〜４０であることが好ましく、繰り返し単位（２）が４０〜９０であることが好ましく、繰り返し単位（１）または（２）以外の繰り返し単位が２５以下であることが好ましい。またＢ群の高分子化合物の分子量は３０００〜１００００００が好ましく、４０００〜２０００００がより好ましく、５０００〜８００００が特に好ましい。
Ｂ群の化合物の添加量は、顔料１００質量部に対して１〜５００質量部の範囲であることが好ましく、より好ましくは２〜３５０質量部の範囲であり、さらに好ましくは３〜２５０質量部の範囲である。
【００５２】
添加剤の総添加量、つまり含窒素高分子化合物、Ａ群、およびＢ群の化合物の総添加量は、特に制限はないが、顔料１００質量部に対して２〜１０００質量部の範囲であることが好ましく、より好ましくは６〜５００質量部の範囲である。
【００５３】
[有機顔料粒子形成時の条件]
有機顔料粒子作製時の貧溶媒の条件に特に制約はなく、常圧から亜臨界、超臨界条件の範囲を選択できる。常圧での温度は−３０〜１００℃が好ましく、−１０〜６０℃がより好ましく、０〜３０℃が特に好ましい。
有機顔料溶液と貧溶媒との混合方法に特に制約はないが、一方を撹拌しておき、そこに他方を添加することが好ましく、有機顔料溶液を撹拌された貧溶媒に添加することが特に好ましい。添加にはポンプ等を用いることもできるし、用いなくてもよい。また、液中添加でも液外添加でもよいが、液中添加がより好ましい。液中添加の際の添加口は１つでもよいし、複数用いてもよい。添加口径は２０ｍｍ以下であることが好ましく、１０ｍｍ以下であることがより好ましい。
一方を撹拌する際の撹拌速度は１００〜１００００ｒｐｍが好ましく１５０〜８０００ｒｐｍがより好ましく、２００〜６０００ｒｐｍが特に好ましい。
有機顔料溶液と貧溶媒の比（良溶媒／貧溶媒）は体積比で１／５０〜２／３が好ましく、１／４０〜１／２がより好ましく、１／２０〜３／８が特に好ましい。
有機顔料粒子調製後の分散液の濃度は有機顔料粒子を分散させることができれば特に制約されないが、分散溶媒１０００ｍｌに対して顔料粒子が１０〜４００００ｍｇの範囲であることが好ましく、より好ましくは２０〜３００００ｍｇの範囲であり、特に好ましくは５０〜２５０００ｍｇの範囲である。
【００５４】
[有機顔料粒子の粒径、単分散性]
有機顔料粒子の粒径に関しては、計測法により数値化して集団の平均の大きさを表現する方法があるが、よく使用されるものとして、分布の最大値を示すモード径、積分分布曲線の中央値に相当するメジアン径、各種の平均径（数平均、長さ平均、面積平均、重量平均、体積平均等）などがあり、本発明においては、特に断りのない限り、粒径とは数平均径をいう。本発明の有機顔料粒子の製造方法に用いられる有機顔料粒子分散液に含まれる有機顔料粒子（一次粒子）の粒径は、１μｍ以下であり（例えば、その大きさの結晶または会合体であり）、１〜２００ｎｍであることが好ましく、２〜１００ｎｍであることがより好ましく、５〜８０ｎｍであることが特に好ましい。
また、粒子の単分散性を表す指標として、本発明においては、特に断りのない限り、体積平均粒径（Ｍｖ）と数平均粒径（Ｍｎ）の比（Ｍｖ／Ｍｎ）を用いる。本発明の有機顔料粒子の製造方法に用いられる有機顔料粒子分散液に含まれる粒子（一次粒子）の単分散性、つまりＭｖ/Ｍｎは、１.０〜２.０であることが好ましく、１.０〜１.８であること
がより好ましく、１.０〜１.５であることが特に好ましい。
本発明の有機顔料粒子の製造方法においては、得られた顔料粒子が凝集していないことが好ましい。粒子の凝集の度合いを、「凝集度」として、凝集粒径（凝集粒子全体の粒径）を一次粒子の粒径（以下、「一次粒径」ともいう）で除した値で表すと、粒子形成後の粒子の凝集度が小さい方が好ましく、具体的には凝集度が１．０〜２．３であることが好ましく、１．０〜２．１であることがより好ましい。
【００５５】
[有機顔料粒子形成法（製造装置）]
本発明の有機顔料粒子の製造方法およびそれに用いられる製造装置の好ましい実施態様を説明するが、これにより本発明が限定的に解釈されるものではない。
【００５６】
（有機顔料粒子製造装置例１）
図１−１は本発明の一実施態様として用いられる製造装置の概略図である。図１−１において有機顔料溶液は供給管１４により容器１１内に設けられた混合室１３内へ連続的に供給される。ここに容器１１内には貧溶媒１１ａが容れられており、該混合室１３は貧溶媒の液面下に設けられ、その内部は該貧溶媒により満たされている。また反応容器１１内のバルク貧溶媒は該混合室１３内での攪拌の作用により、該混合室３内を下方から上方へ（図中矢印の方向へ）横切るようにつねに対流せしめられている。
【００５７】
図１−２は、本発明の一実施態様として、図１−１の製造装置の混合室１３を拡大して概略的に示した拡大部分断面図である。有機顔料溶液は供給管１４より混合室１３内へ供給される。該混合室１３は断面積一定の直四角筒よりなるケーシング１７により形成され、ケーシング１７の上端は開放端とされ、下端には円形孔１８が設けられて該混合器１３内の貧溶媒がバルク貧溶媒と互いに連結するようになっている。ここに有機顔料溶液供給管１４はケーシング１７の下端を構成する壁内に設けられ、前記円形孔に向けて開口している。また前記混合器１３内には撹拌羽根１２が設けられており、撹拌羽根はシャフト１５に取り付けられ、モーター（図示せず）により回転せしめられる。この攪拌羽根１２の回転により、貧溶媒は円形孔１８を通り混合器１３内を下方から上方へ向かってつねに循環運動せしめられている。
【００５８】
上記の混合室１３に設けられた撹拌羽根１２は、混合室内に所望の混合強さをつくり出すものでなければならない。この混合強さは、有機顔料溶液が混入した際の液滴（ドロップレット）の大きさに対する重要な操作因子であることが推定される。
また、撹拌羽根１２は、混合空間内で生成した有機顔料粒子が混合室１３にとどまることにより、他の有機顔料粒子と結合して更に大きな粒子となったり、混合室１３に供給される有機顔料溶液にさらされて大きな粒子となったりして巨大粒子が生成することがないよう、生成した有機顔料粒子を迅速に引き出し、迅速に混合室１３外へ排出する能力を有するものが選ばれることが好ましい。
撹拌羽根１２としては上記目的が達成されれば、いかなる形式のものでもよく、例えばタービン型、ファンタービン型等が用いられうる。
またケーシング１７は、前述のごとく四角筒により構成されていることが好ましい。このようにすることで、撹拌羽根１２によりつくられた流れをケーシング１７の角が乱し、邪魔板のごとき付加物を要することなく、混合効果を一層高めることができる。
【００５９】
図１−３は、本発明の一実施態様として、図１−１の製造装置において混合室内の撹拌羽根を二つ（混合用撹拌羽根１９ａ、排出用撹拌羽根１９ｂ）にした混合器の拡大部分断面図である。このように撹拌羽根を二つ設けることによって、混合強さをコントロールする能力と、生成した有機顔料粒子を混合器外へ排出する能力を独立に選択することができるようにし、混合の強さ、循環量を独立に所望の値に設定して操作することが可能となる。
【００６０】
（有機顔料粒子製造装置例２）
図２は、本発明の製造方法に用いられる、製造装置の別の実施態様を概略的に示す断面図である。図２において有機顔料溶液および貧溶媒はそれぞれ供給管２４ａ、２４ｂにより撹拌槽２１ａ内に連続的に供給される。撹拌槽２１ａ内で生成した有機顔料粒子が撹拌槽２１ａ内にとどまることにより、他の有機顔料粒子と結合して更に大きな粒子となったり、供給管２４ａ、２４ｂより供給される有機顔料溶液にさらされて大きな粒子となったりして巨大粒子が生成することがないよう、生成した有機顔料粒子分散液は排出管２３より迅速に引き出される。
【００６１】
図３は、本発明の製造方法に用いられる製造装置の、さらに別の実施態様を概略的に示す断面図である。図３の製造装置においては、撹拌装置５０は、有機顔料溶液および貧溶媒をそれぞれ流入させる２つの液供給口３２，３３と撹拌処理を終えた混合液体を排出する液排出口３６とを備えた円筒状の撹拌槽３８と、該撹拌槽３８内で回転駆動されることで該撹拌槽３８内の液体の撹拌状態を制御する撹拌手段である一対の撹拌羽根４１，４２とを備えてなる。
撹拌槽３８は、上下方向に中心軸を向けた円筒状の槽本体３９と、該槽本体３９の上下の開口端を塞ぐ槽壁となるシールプレート４０とで構成されている。また、撹拌槽３８および槽本体３９は、透磁性に優れた非磁性材料で形成されている。２つの液供給口３２，３３は槽本体３９の下端寄りの位置に装備されており、液排出口３６は槽本体３９の上端寄りの位置に装備されている。
【００６２】
そして、一対の撹拌羽根４１，４２は、撹拌槽３８内の相対向する上下端に離間して配置されて、互いに逆向きに回転駆動される。各撹拌羽根４１，４２は、それぞれの撹拌羽根４１，４２が近接する槽壁（シールプレート４０）の外側に配置された外部磁石４６と磁気カップリングＣを構成している。即ち、各、撹拌羽根４１，４２は、磁力でそれぞれの外部磁石４６に連結されており、各外部磁石４６を独立したモーター４８，４９で回転駆動することで、互いに逆向きに回転操作される。
【００６３】
槽３８内に対向配置された一対の撹拌羽根４１，４２は、図３中に波線の矢印（Ｘ）及び実線の矢印（Ｙ）で示すように、それぞれ向きの異なる撹拌流を槽３８内に形成する。そして、それぞれの撹拌羽根４１，４２の形成する撹拌流は、流れ方向が異なるために互いに衝突して槽３８内における撹拌を促進する高速の乱流を槽３８内に生成して、槽３８内の流れが定常化することを防止し、撹拌羽根４１，４２の回転を高速化した場合にも撹拌羽根４１，４２の回転軸回りに空洞が形成されることを阻止すると同時に、撹拌作用を十分に受けずに撹拌槽３８の内周面に沿って槽３８内を流れる定常流が形成されるという不都合の発生を阻止することができる。したがって、撹拌羽根４１，４２の回転の高速化により、容易に処理速度を向上させることができ、さらに、その際に、槽３８内の液体の流れが定常化して撹拌混合が不十分の液体が排出されることを阻止して、処理品位の低下を防止することができる。
また、撹拌槽３８内の各撹拌羽根４１，４２は、磁気カップリングＣによって撹拌槽３８の外部に配置されたモーター４８，４９に連結されているため、撹拌槽３８の槽壁に回転軸を挿通させる必要がなくなり、撹拌槽３８を回転軸の挿通部のない密閉容器構造にすることができるため、撹拌混合した液の槽外への漏出を防止すると同時に、回転軸用の潤滑液（シール液）等が不純物として槽３８内の液に混入することによる処理品位の低下を防止することができる。
【００６４】
本発明の有機顔料粒子の製造方法によれば、図２または図３の構成を有する製造装置を用いて、バッチ方式だけでなく連続フロー方式でも有機顔料粒子の製造をすることができ、大量生産にも対応できる。
また本発明の有機顔料粒子の製造方法によれば、生成した有機顔料粒子分散液が迅速に排出されることにより、撹拌槽内に供給される有機材料溶液と貧溶媒液の比を常に一定にすることが可能になる。このため、製造開始時から製造終了時まで、分散液の有機材料の溶解度を一定にすることが可能になり、単分散な有機顔料粒子を安定に製造することができる。
さらに槽内の液体の流れが定常化して撹拌混合が不十分の有機顔料粒子分散液が排出されることを阻止し、また、回転軸用の潤滑液（シール液）等が不純物として槽内の液に混入することを防止することで、単分散な有機顔料粒子をさらに安定に製造することができる。
【００６５】
（有機顔料粒子製造装置例３）
本発明の製造方法およびそれに用いられる装置として、さらに別の実施態様である、剪断力を持つ羽根を用いて攪拌する製造方法について説明する。
本発明でいう剪断力とは撹拌羽根が、有機顔料溶液が貧溶媒に混入後に生成する液滴（ドロップレット）に及ぼすズリ力のことである。
本発明で使用可能な撹拌部の形状は、高剪断力を施し得る形態であれば特に限定されないが、一般にパドル羽根、タービン羽根、スクリュー羽根、ファウドラー羽根、等が挙げられ、好ましくはディゾルバー羽根、回転し得るタービン部とその周囲にわずかな間隙を置いて位置する固定化されたステータ部から構成されている撹拌部の、撹拌、乳化、分散機が好ましい。
ディゾルバー羽根は、高剪断力形成できる機能を持った特殊な撹拌羽根であり、図４−１にその１例を概略的に正面図により示し、その図面代用写真を図４−２に示す。
また図５に示すような回転し得るタービン部とその周囲にわずかな間隙を置いて位置する固定化されたステータ部から構成されている撹拌部を有する装置も好ましく用いられ、その撹拌、乳化、分散機としては、例えば、マイクロテック・ニチオン社製ヒスコトロン、特殊機化工業社製Ｔ．Ｋホモミクサー、ＩＫＡ社製ＵＬＴＲＡ-ＴＵＲＲＡＸが挙げられる。
【００６６】
本発明の効果が発現し得る撹拌速度は、貧溶媒の粘度、温度、界面活性剤の種類や添加量によって異なった値をとるが、１００〜１００００ｒｐｍが好ましく１５０〜８０００ｒｐｍがより好ましく、２００〜６０００ｒｐｍが特に好ましい。この範囲未満の回転数であれば本発明の効果は充分発揮されず、逆にこの範囲を超えると、貧溶媒中に気泡を巻き込み、好ましくない。
【００６７】
[有機顔料粒子分散液の濃縮]
本発明の有機顔料粒子の製造方法によって製造された有機顔料粒子を含む分散液を、濃縮することによって、カラーフィルター塗布液やインクジェット用インクに適した有機顔料粒子分散液を工業的な規模で生産することが可能である。
以下に、分散液を濃縮する方法について説明する。濃縮方法に関しては、有機顔料粒子液を濃縮できれば特に制約されないが、例えば、有機顔料粒子分散液に、抽出溶媒を添加混合し、有機顔料粒子を該抽出溶媒相に濃縮抽出して、その濃縮抽出液をフィルターなどによりろ過して濃縮顔料粒子液とする方法、遠心分離によって有機顔料粒子を沈降させて濃縮する方法、限外ろ過により脱塩濃縮を行う方法、真空凍結乾燥により溶媒を昇華させて濃縮する方法、加熱ないし減圧による溶媒を乾燥させて濃縮する方法等が好ましい。またはこれらの組合せなどが非常に好ましく用いられる。
【００６８】
以下に、濃縮抽出する方法について説明する。この濃縮抽出に用いられる抽出溶媒は特に制約されないが、有機顔料粒子分散液の分散溶媒（例えば、水系溶媒）と実質的に混じり合わず（本発明において、実質的に混じり合わずとは、相溶性が低いことをいい、溶解量５０質量％以下が好ましく、３０質量％以下がより好ましい）、混合後、静置すると界面を形成する溶媒であることが好ましい。また、この抽出溶媒は、有機顔料粒子が抽出溶媒中で再分散しうる弱い凝集（ミリングまたは高速攪拌などの高いせん断力を加えなくても再分散が可能である）を生ずる溶媒であることが好ましい。このような状態であれば、粒子サイズを変化させる強固な凝集を起こさず、目的の有機顔料粒子を抽出溶媒で湿潤させる一方、フィルターろ過などにより容易に水などの分散溶媒を除去することができる点で好ましい。抽出溶媒としてはエステル系溶媒、アルコール系溶媒、芳香族系溶媒、脂肪族系溶媒が好ましく、エステル系溶媒、芳香族系溶媒または脂肪族系溶媒がより好ましく、エステル系溶媒が特に好ましい。
エステル系溶媒としては、例えば、２−（１−メトキシ）プロピルアセテート、酢酸エチル、乳酸エチルなどが挙げられる。アルコール系溶媒としては、例えば、ｎ−ブタノール、イソブタノールなどが挙げられる。芳香族系溶媒としては、例えば、ベンゼン、トルエン、キシレンなどが挙げられる。脂肪族系溶媒としては、例えば、ｎ−ヘキサン、シクロヘキサンなどが挙げられる。また、抽出溶媒は上記の好ましい溶媒による純溶媒であっても、複数の溶媒による混合溶媒であってもよい。
【００６９】
抽出溶媒の量は有機顔料粒子を抽出できれば特に制約されないが、濃縮して抽出することを考慮して有機顔料粒子分散液より少量であることが好ましい。これを体積比で示すと、有機顔料粒子分散液を１００としたとき、添加される抽出溶媒は１〜１００の範囲であることが好ましく、より好ましくは１０〜９０の範囲であり、２０〜８０の範囲が特に好ましい。多すぎると濃縮化に多大な時間を要し、少なすぎると抽出が不十分で分散溶媒中に顔料粒子が残存する。
抽出溶媒を添加した後、分散液と十分に接触するように攪拌混合することが好ましい。攪拌混合は常用の方法を用いることができる。抽出溶媒を添加し混合するときの温度に特に制約はないが、1〜１００℃であることが好ましく、５〜６０℃であることがより好ましい。抽出溶媒の添加、混合はそれぞれの工程を好ましく実施できるものであればどのような装置を用いてもよいが、例えば、分液ロート型の装置を用いて実施できる。
【００７０】
有機顔料粒子分散液の分散溶媒と濃縮抽出液を分離するため、フィルターろ過することが好ましい。フィルターろ過の装置は、例えば、加圧ろ過のような装置を用いることができる。好ましいフィルターとしては、ナノフィルター、ウルトラフィルターなどが挙げられる。フィルターろ過により、残された分散溶媒の除去を行い、濃縮抽出液中の有機顔料粒子をさらに濃縮して濃縮顔料粒子液とすることが好ましい。
【００７１】
この濃縮方法によれば、有機顔料粒子分散液から効率よく有機顔料粒子を濃縮することができる。濃縮倍率に関しては、例えば、濃縮後の顔料粒子液における濃度を好ましくは１００〜１０００倍程度、より好ましくは５００〜１０００倍程度まで濃縮することもできる。さらに、有機顔料粒子の抽出後に残された分散溶媒に有機顔料粒子がほとんど残留せず、高い抽出率とすることができる。
【００７２】
以下に遠心分離について説明する。遠心分離による有機顔料粒子の濃縮に用いられる遠心分離機は有機顔料粒子分散液（または有機顔料粒子濃縮抽出液）中の有機顔料粒子を沈降させることができればどのような装置を用いてもよい。遠心分離機としては、例えば、汎用の装置の他にもスキミング機能（回転中に上澄み層を吸引し、系外に排出する機能）付きのものや、連続的に固形物を排出する連続遠心分離機などが挙げられる。
遠心分離条件は、遠心力（重力加速度の何倍の遠心加速度がかかるかを表す値）で５０〜１００００が好ましく、１００〜８０００がより好ましく、１５０〜６０００が特に好ましい。遠心分離時の温度は、分散液の溶剤種によるが、−１０〜８０℃が好ましく、−５〜７０℃がより好ましく、０〜６０℃が特に好ましい。
【００７３】
以下に乾燥について説明する。減圧乾燥による有機顔料粒子の濃縮に用いられる装置は有機顔料粒子分散液（または有機顔料粒子濃縮抽出液）の溶媒を蒸発させることができれば特に制限はない。例えば、汎用の真空乾燥器およびロータリーポンプや、液を撹拌しながら加熱減圧乾燥できる装置、液を加熱減圧した管中に通すことによって連続的に乾燥ができる装置等が挙げられる。
加熱減圧乾燥温度は３０〜２３０℃が好ましく、３５〜２００℃がより好ましく、４０〜１８０℃が特に好ましい。減圧時の圧力は、１００〜１０００００Ｐａが好ましく、３００〜９００００Ｐａがより好ましく、５００〜８００００Ｐａが特に好ましい。
本発明の有機顔料粒子の製造方法によれば、有機顔料粒子分散液から効率よく有機顔料粒子を濃縮することができる。濃縮倍率に関しては、例えば、原料となる有機顔料粒子分散液中の顔料粒子の密度を１とすると、濃縮有機顔料粒子ペーストにおける密度を好ましくは１００〜３０００倍程度、より好ましくは５００〜２０００倍程度まで濃縮することができる。
【００７４】
[有機顔料粒子分散液の再分散]
本発明の有機顔料粒子の製造方法により得られた有機顔料粒子は、濃縮した有機顔料粒子をカラーフィルター、インクジェットのインク等の用途に合わせて適当な溶媒中に再び微細分散化して用いることができる。（本発明において、微細分散化とは、分散液中の粒子の凝集を解き分散度を高めることをいう）。
例えばカラーフィルター用途においてはビヒクルに添加して分散させることができる。前記ビビクルとは、塗料が液体状態にあるときに顔料を分散させている媒質の部分をいい、液状であって前記顔料と結合して塗膜を固める部分（バインダー）と、これを溶解希釈する成分（有機溶媒）とを含む。上述の濃縮抽出した顔料粒子液において、速やかなフィルターろ過を可能とする状態では、有機顔料粒子は、通常、濃縮化により凝集を起こしている。また、遠心分離または乾燥により濃縮化した有機顔料粒子も濃縮化による凝集をおこしている。
【００７５】
このような凝集粒子（本発明において、凝集粒子とは、凝集体など粒子が二次的な力で集まっているものをいう。）を分散する方法として、例えば超音波による分散方法や物理的なエネルギーを加える方法を用いることができる。
超音波照射装置は１０ｋＨｚ以上の超音波を印加できる機能を有するものであることが好ましく、例えば、超音波ホモジナイザー、超音波洗浄機などが挙げられる。超音波照射中に液温が上昇すると、顔料粒子の熱凝集が起こるため（「最新顔料分散技術」技術情報協会，１９９５，ｐ１６６参照）、液温を１〜１００℃とすることが好ましく、５〜６０℃がより好ましい。温度の制御方法は、分散液温度の制御、分散液を温度制御する温度調整層の温度制御、などによって行うことができる。
物理的なエネルギーを加えて濃縮した有機顔料粒子を分散させる際に使用する分散機としては、特に制限はなく、例えば、ニーダー、ロールミル、アトライダー、スーパーミル、ディゾルバ、ホモミキサー、サンドミル等の分散機が挙げられる。
再分散時に有機顔料粒子形成時に用いる分散剤としては、後述する顔料粒子形成時に用いる化合物を用いることも好ましい。
【００７６】
本発明の有機顔料粒子の製造方法により得られた顔料粒子は、再分散後の有機顔料粒子（一次粒子）を微細分散化した粒子とすることができ、粒径を好ましくは１〜２００ｎｍとすることができ、２〜１００ｎｍがより好ましく、５〜５０ｎｍが特に好ましい。また、再分散後の粒子のＭｖ/Ｍｎは、１.０〜２.０であることが好ましく、１.０〜１.８であることがより好ましく、１.０〜１.５であることが特に好ましい。
またナノメートルサイズ（例えば、１０〜１００ｎｍ）という微小な粒径にもかかわらず、目的とした粒子サイズで有機顔料粒子を濃縮再分散することもでき、インクジェット用のインクとしたとき、光学濃度が高く、画像表面の均一性に優れ、彩度が高く鮮明なインクとすることができる。さらに、カラーフィルターに用いたときには、光学濃度が高く、フィルター表面の均一性に優れ、コントラストが高く、かつ画像のノイズを少なくすることができる。
【実施例】
【００７７】
以下に本発明を実施例に基づきさらに詳細に説明するが、本発明はこれらに限定されるものではない。
【００７８】
（実施例１）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇ、例示化合物７を３００ｍｇ添加した顔料溶液を調製した。
これとは別に貧溶媒として、１ｍｏｌ／ｌ塩酸８ｍｌを含有した水１０００ｍｌを用意した。
ここで、１℃に温度コントロールし、藤沢薬品工業社製ＧＫ−０２２２−１０型ラモンドスターラーにより５００ｒｐｍで攪拌した貧溶媒に、顔料溶液を、日本精密化学社製ＮＰ−ＫＸ−５００型大容量無脈流ポンプを用いて流速５０ｍｌ／ｍｉｎで全量注入することにより、有機顔料粒子分散液を調製した。
調製後の一次粒径は分散液をろ紙上に乾かし、走査型電子顕微鏡写真を撮影し、１００個の粒子をノギスで測定することにより求めた。また凝集粒径として、日機装社製ナノトラックＵＰＡ-ＥＸ１５０を用いて凝集粒子の数平均粒径を測定した。これらの測定値から、凝集度（ナノトラックによる測定で求めた凝集粒径を、電子顕微鏡写真より求めた一次粒径で除した値）を求めた。
【００７９】
（実施例２）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇ、例示化合物５を３００ｍｇ添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【００８０】
（実施例３）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇ、例示化合物２２を３００ｍｇ添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【００８１】
（実施例４）
ジメチルスルホキシド１００ｍｌに、８ｍｏｌ／ｌ水酸化カリウム水溶液１ｍｌ、顔料（ピグメントレッド１２２）６００ｍｇ、ポリビニルピロリドン６００ｍｇ、下記化合物（ｅ）３００ｍｇを添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【００８２】
【化１６】
2007023169.tif 000017
【００８３】
（実施例５）
ジメチルスルホキシド１００ｍｌに、８ｍｏｌ／ｌ水酸化カリウム水溶液１ｍｌ、顔料（ピグメントレッド２５４）６００ｍｇ、ポリアクリルアミド（５０％水溶液）１２００ｍｇ、例示化合物７を３００ｍｇ添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【００８４】
（実施例６）
ジメチルスルホキシド１００ｍｌに、８ｍｏｌ／ｌ水酸化カリウム水溶液１ｍｌ、顔料（ピグメントレッド２５４）６００ｍｇ、ポリ−４−ビニルピリジン６００ｍｇ、例示化合物７を３００ｍｇ添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【００８５】
（実施例７）
ジメチルスルホキシド１００ｍｌに、８ｍｏｌ／ｌ水酸化カリウム水溶液１ｍｌ、顔料（ピグメントレッド２５４）６００ｍｇ、ポリエチレンイミン６００ｍｇ、例示化合物７を３００ｍｇ添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【００８６】
（実施例８）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【００８７】
（実施例９）
ジメチルスルホキシド１００ｍｌに、８ｍｏｌ／ｌ水酸化カリウム水溶液１ｍｌ、顔料（ピグメントレッド２５４）６００ｍｇ、ポリアクリルアミド（５０％水溶液）１２００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【００８８】
（実施例１０）
ジメチルスルホキシド１００ｍｌに、８ｍｏｌ／ｌ水酸化カリウム水溶液１ｍｌ、顔料（ピグメントレッド２５４）６００ｍｇ、ポリ−４−ビニルピリジン６００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。。
【００８９】
（実施例１１）
ジメチルスルホキシド１００ｍｌに、８ｍｏｌ／ｌ水酸化カリウム水溶液１ｍｌ、顔料（ピグメントレッド２５４）６００ｍｇ、ポリエチレンイミン６００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【００９０】
（実施例１２）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇ、メタクリル酸/メタクリル酸ベンジル/スチレン共重合体（モル比２７：６０：１３、重量平均分子量：２万８千）３００ｍｇを添加した顔料溶液を調製した。これとは別に貧溶媒として、水１０００ｍｌを用意した。それ以外は実施例１と同様にして、顔料粒子を作製し、凝集度を求めた。
【００９１】
（実施例１３）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇ、ポリアクリル酸３００ｍｇを添加した顔料溶液を調製した。これとは別に貧溶媒として、水１０００ｍｌを用意した。それ以外は実施例１と同様にして、顔料粒子を作製し、凝集度を求めた。
【００９２】
（実施例１４）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇ、ポリビニル硫酸カリウム３００ｍｇを添加した顔料溶液を調製した。これとは別に貧溶媒として、水１０００ｍｌを用意した。それ以外は実施例１と同様にして、顔料粒子を作製し、凝集度を求めた。
【００９３】
（実施例１５）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇ、例示化合物７を３００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【００９４】
（実施例１６）
ジメチルスルホキシド１００ｍｌに、８ｍｏｌ／ｌ水酸化カリウム水溶液１ｍｌ、顔料（ピグメントレッド１２２）６００ｍｇ、ポリビニルピロリドン６００ｍｇ、例示化合物７を３００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【００９５】
（実施例１７）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇ、前記化合物（ｅ）３００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【００９６】
（実施例１８）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン３０ｍｇ、例示化合物７を３０ｍｇ、メタクリル酸/メタクリル酸ベンジル共重合体（モル比２８/７２、重量平均分子量：３万）３０ｍｇを添加した顔料溶液を調製した。これとは別に貧溶媒として、水１０００ｍｌを用意した。それ以外は実施例１と同様にして、顔料粒子を作製し、凝集度を求めた。
【００９７】
（実施例１９）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン１８００ｍｇ、例示化合物７を１８００ｍｇ、メタクリル酸/メタクリル酸ベンジル共重合体（モル比２８/７２、重量平均分子量：３万）１８００ｍｇを添加した顔料溶液を調製した。これとは別に貧溶媒として、水１０００ｍｌを用意した。それ以外は実施例１と同様にして、顔料粒子を作製し、凝集度を求めた。
【００９８】
（実施例２０）
１−メチル−２−ピロリドン１００ｍｌに、１ｍｏｌ／ｌ水酸化ナトリウム水溶液８ｍｌ、顔料（ピグメントレッド２５４）６００ｍｇ、ポリビニルピロリドン６００ｍｇ、例示化合物７を３００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【００９９】
（実施例２１）
ジメチルスルホキシド１００ｍｌに、８ｍｏｌ／ｌ水酸化カリウム水溶液１ｍｌ、顔料（ピグメントレッド２５４）６００ｍｇ、例示化合物７、３００ｍｇを添加した顔料溶液を調製した。これとは別に貧溶媒として、ポリビニルピロリドン３０００ｍｇ、１ｍｏｌ／ｌ塩酸８ｍｌを含有した水１０００ｍｌを用意した。それ以外は実施例１と同様にして、顔料粒子を作製し、凝集度を求めた。
【０１００】
（実施例２２）
ジメチルスルホキシド１００ｍｌに、８ｍｏｌ／ｌ水酸化カリウム水溶液１ｍｌ、顔料（ピグメントレッド２５４）６００ｍｇ、メタクリル酸/メタクリル酸ベンジル共重合体（モル比２８/７２、重量平均分子量：３万）３００ｍｇを添加した顔料溶液を調製した。これとは別に貧溶媒として、ポリビニルピロリドン３０００ｍｇ、１ｍｏｌ／ｌ塩酸８ｍｌを含有した水１０００ｍｌを用意した。それ以外は実施例１と同様にして、顔料粒子を作製し、凝集度を求めた。
【０１０１】
（比較例１）
ジメチルスルホキシド１００ｍｌに、８ｍｏｌ／ｌ水酸化カリウム水溶液１ｍｌ、顔料（ピグメントレッド２５４）６００ｍｇ、ポリビニルピロリドン６００ｍｇを添加した顔料溶液を調製した。これとは別に貧溶媒として、水１０００ｍｌを用意した。それ以外は実施例１と同様にして、顔料粒子を作製し、凝集度を求めた。
【０１０２】
（比較例２）
ジメチルスルホキシド１００ｍｌに、８ｍｏｌ／ｌ水酸化カリウム水溶液１ｍｌ、顔料（ピグメントレッド２５４）６００ｍｇ、ポリアクリルアミド（５０％水溶液）１２００ｍｇを添加した顔料溶液を調製した。これとは別に貧溶媒として、水１０００ｍｌを用意した。それ以外は実施例１と同様にして、顔料粒子を作製し、凝集度を求めた。
【０１０３】
（比較例３）
ジメチルスルホキシド１００ｍｌに、８ｍｏｌ／ｌ水酸化カリウム水溶液１ｍｌ、顔料（ピグメントレッド２５４）６００ｍｇ、例示化合物７、３００ｍｇを添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【０１０４】
（比較例４）
ジメチルスルホキシド１００ｍｌに、８ｍｏｌ／ｌ水酸化カリウム水溶液１ｍｌ、顔料（ピグメントレッド１２２）６００ｍｇ、前記化合物（ｅ）３００ｍｇを添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【０１０５】
（比較例５）
ジメチルスルホキシド１００ｍｌに、８ｍｏｌ／ｌ水酸化カリウム水溶液１ｍｌ、顔料（ピグメントレッド２５４）６００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【０１０６】
（比較例６）
ジメチルスルホキシド１００ｍｌに、８ｍｏｌ／ｌ水酸化カリウム水溶液１ｍｌ、顔料（ピグメントレッド２５４）６００ｍｇ、メタクリル酸/メタクリル酸ベンジル/スチレン共重合体（モル比２７：６０：１３、重量平均分子量：２万８千）３００ｍｇを添加した顔料溶液を調製した。これとは別に貧溶媒として、水１０００ｍｌを用意した。それ以外は実施例１と同様にして、顔料粒子を作製し、凝集度を求めた。
【０１０７】
（比較例７）
ジメチルスルホキシド１００ｍｌに、８ｍｏｌ／ｌ水酸化カリウム水溶液１ｍｌ、顔料（ピグメントレッド２５４）６００ｍｇ、例示化合物７を３００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。
それ以外は実施例１と同様にして、顔料粒子を作製し、凝集度を求めた。
【０１０８】
（比較例８）
ジメチルスルホキシド１００ｍｌに、８ｍｏｌ／ｌ水酸化カリウム水溶液１ｍｌ、顔料（ピグメントレッド２５４）６００ｍｇ、ポリビニルアルコール６００ｍｇ、例示化合物７を３００ｍｇ添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【０１０９】
（比較例９）
ジメチルスルホキシド１００ｍｌに、８ｍｏｌ／ｌ水酸化カリウム水溶液１ｍｌ、顔料（ピグメントレッド１２２）６００ｍｇ、ポリビニルアルコール６００ｍｇ、前記化合物（ｅ）３００ｍｇを添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【０１１０】
（比較例１０）
ジメチルスルホキシド１００ｍｌに、８ｍｏｌ／ｌ水酸化カリウム水溶液１ｍｌ、顔料（ピグメントレッド２５４）６００ｍｇ、ポリビニルアルコール６００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【０１１１】
（比較例１１）
ジメチルスルホキシド１００ｍｌに、８ｍｏｌ／ｌ水酸化カリウム水溶液１ｍｌ、顔料（ピグメントレッド２５４）６００ｍｇ、ポリビニルアルコール６００ｍｇ、メタクリル酸/メタクリル酸ベンジル/スチレン共重合体（モル比２７：６０：１３、重量平均分子量：２万８千）３００ｍｇを添加した顔料溶液を調製した。これとは別に貧溶媒として、水１０００ｍｌを用意した。それ以外は実施例１と同様にして、顔料粒子を作製し、凝集度を求めた。
【０１１２】
（比較例１２）
ジメチルスルホキシド１００ｍｌに、８ｍｏｌ／ｌ水酸化カリウム水溶液１ｍｌ、顔料（ピグメントレッド２５４）６００ｍｇ、ポリビニルアルコール６００ｍｇ、例示化合物７を３００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【０１１３】
（比較例１３）
ジメチルスルホキシド１００ｍｌに、８ｍｏｌ／ｌ水酸化カリウム水溶液１ｍｌ、顔料（ピグメントレッド２５４）６００ｍｇ、ポリエチレングリコール６００ｍｇ、例示化合物７を３００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【０１１４】
（比較例１４）
ジメチルスルホキシド１００ｍｌに、８ｍｏｌ／ｌ水酸化カリウム水溶液１ｍｌ、顔料（ピグメントレッド１２２）６００ｍｇ、ポリビニルピロリドン６００ｍｇを添加した顔料溶液を調製した。これとは別に貧溶媒として、水１０００ｍｌを用意した。それ以外は実施例１と同様にして、顔料粒子を作製し、凝集度を求めた。
【０１１５】
（比較例１５）
ジメチルスルホキシド１００ｍｌに、８ｍｏｌ／ｌ水酸化カリウム水溶液１ｍｌ、顔料（ピグメントレッド１２２）６００ｍｇ、例示化合物７を３００ｍｇ添加した顔料溶液を調製した。これとは別に貧溶媒として、１ｍｏｌ／ｌ塩酸８ｍｌを含有した水１０００ｍｌを用意した。それ以外は実施例１と同様にして、顔料粒子を作製し、凝集度を求めた。
【０１１６】
（比較例１６）
ジメチルスルホキシド１００ｍｌに、８ｍｏｌ／ｌ水酸化カリウム水溶液１ｍｌ、顔料（ピグメントレッド１２２）６００ｍｇ、メタクリル酸/メタクリル酸ベンジル共重合体（モル比２８/７２、重量平均分子量：３万）３００ｍｇを添加した顔料溶液を調製した。これとは別に貧溶媒として、水１０００ｍｌを用意した。それ以外は実施例１と同様にして、顔料粒子を作製し、凝集度を求めた。
【０１１７】
以上の結果を表１に示す。
有機顔料粒子が凝集、沈降してしまい、ナノトラックの測定が不能な場合は「測定不能」とした。
【０１１８】
【表１】
2007023169.tif 000018
【０１１９】
以上より、本発明の、含窒素高分子とＡ群またはＢ群より選ばれる化合物とを再沈法による粒子形成時に共存させる有機顔料粒子の製造方法によれば、粒子形成時の二次凝集を著しく抑制できた。比較例に示したとおり、これらの添加剤を単独で用いても、また、本発明以外の組合せで用いても十分な粒子の二次凝集抑制効果を得られなかった。また、含窒素高分子と、Ａ群の化合物と、Ｂ群の化合物とを全て用いた場合には、特に粒子の二次凝集抑制効果が顕著であった。
用いた試薬の詳細は下記のとおりである（各試料名に併記された分子量は重量平均分子量を表す）。
試薬名                                                製造元
−−−−−−−−−−−−−−−−−−−−−−−−−−−−−−−−−−−−−−−−
ピグメントレッド254（イルガフォアレッドＢ−ＣＦ）  チバ・スペシャルティ・
ケミカルズ社製
ピグメントレッド１２２（Lionogen  Magenta  R）        東洋インキ社製
ジメチルスルホキシド                                  和光純薬社製
１−メチル−２−ピロリドン                            和光純薬社製
１ｍｏｌ／ｌ  水酸化ナトリウム水溶液                  和光純薬社製
１ｍｏｌ／ｌ  塩酸                                    和光純薬社製
８ｍｏｌ／ｌ  水酸化カリウム水溶液                    和光純薬社製
ポリビニルピロリドン（Ｋ２５、分子量３５０００）      和光純薬社製
ポリアクリルアミド５０％水溶液（分子量１００００）    Ａｌｄｒｉｃｈ社製
ポリ−４−ビニルピリジン（粉末無水）                  和光純薬社製
ポリエチレンイミン（分子量１００００）                和光純薬社製
ポリアクリル酸（分子量２５０００）                    和光純薬社製
ポリビニル硫酸カリウム                                和光純薬社製
ポリビニルアルコール（ＰＶＡ−２０５）                クラレ社製
ポリエチレングリコール（分子量５０００００）          和光純薬社製
−−−−−−−−−−−−−−−−−−−−−−−−−−−−−−−−−−−−−−−−
【図面の簡単な説明】
【０１２０】
【図１−１】本発明の製造方法に用いられる製造装置の好ましい実施態様を概略的に示す断面図である。
【図１−２】図１−１の製造装置の一実施態様として混合室を一部断面により概略的に示す拡大部分断面図である。
【図１−３】図１−１の製造装置の別の実施態様として混合室を一部断面により概略的に示す拡大部分断面図である。
【図２】本発明の製造方法に用いられる製造装置の別の好ましい実施態様を概略的に示す断面図である。
【図３】本発明の製造方法に用いられる製造装置のさらに別の好ましい実施態様を概略的に示す断面図である。
【図４−１】本発明の製造方法に用いられるディゾルバー撹拌羽根の１例を概略的に示す正面図である。
【図４−２】図４−１に示したディゾルバー撹拌羽根の図面代用写真である。
【図５】本発明の製造方法に用いられる回転し得るタービン部とその周囲にわずかな間隙を置いて位置する固定化されたステータ部から構成されている撹拌部の１例を概略的に示す断面図である。
【符号の説明】
【０１２１】
１１  容器
１１ａ  液槽（溶媒）
１１ｂ  液面
１２  撹拌羽根
１３  混合室
１４  供給管
１４ａ  供給管開口部
１５  シャフト
１６  モーター
１７  ケーシング（混合室壁）
１８  孔（円形孔）
１９ａ，１９ｂ  撹拌羽根
２１  容器（攪拌槽外壁）
２１ａ  攪拌槽
２２  撹拌羽根
２３  排出管
２４ａ、２４ｂ  供給管
２５  シャフト
５０  撹拌装置
３２，３３  供給口
３６  排出口
４０  シールプレート
４１，４２  撹拌羽根
４６  外部磁石
４８，４９  モーター
６１  円盤部
６２  羽根
６３  シャフト
７４  回転し得るタービン部
７５  固定化されたステータ部
【図１−１】
2007023169.tif 000021
【図１−２】
2007023169.tif 000022
【図１−３】
2007023169.tif 000023
【図２】
2007023169.tif 000024
【図３】
2007023169.tif 000025
【図４−１】
2007023169.tif 000026
【図４−２】
2007023169.tif 000027
【図５】
2007023169.tif 000028